화학식 I 의 금속 - 리간드 착 물 ( 전 촉매 ) 및 BOMATPB ( 전 촉매 를 기준 으로 1 . 1 몰 당량 ) / MMAO - 3 A ( 10 μ mol ) 활성 화 공 촉매 ( 들 ) ( 활성제 ( 들 ) ) 를 적절 한 양 의 톨루엔 ( 또는 혼합 알칸 ) 과 혼합 하 여 목적 하 는 몰 농도 용액 을 달성 하 였 다 . 전 촉매 및 활성제 ( 들 ) 를 불활성 글러브 박스 에서 처리 하 고 시린 지내 로 흡입 하 여 촉매 샷 탱크 내 로 압력 을 전달 하 였 다 . 톨루엔 ( 또는 혼합 알칸 ) 각각 5 mL 로 3 회 세정 하 였 다 . 촉매 첨가 직후 시행 타이머 를 개시 하 였 다 . 통상 성공 적 인 촉매 시행 의 최초 2 분 이내 에 , 발열 및 반응기 압력 의 저하 를 관찰 하 였 다 . 에틸렌 을 첨가 하 여 반응기 내 반응 압력 설정 값 을 유지 하 였 다 . 교반 하 면서 이 들 중합 을 10 분 시행 한 다음 , 교반기 를 중단 하 고 , 바닥 의 덤프 밸브 를 개방 하 여 반응기 내용물 을 SS 덤프 포트 내 로 비웠 다 . SS 덤프 포트 의 생성 된 내용물 을 랩 후드 에 위치 된 트레이 에 붓 고 여기 서 용매 가 밤새 증발 제거 되 었 다 . 잔여 에틸렌 / 프로펜 / 에틸 리덴 노르 보르 넨 삼 원 공중 합체 ( EPDM ) 를 함유 하 는 트레이 를 진공 오븐 에 옮기 고 , 진 공하 에 140 ℃ 까지 가열 하 여 임의 의 잔존 용매 를 제거 하 였 다 . 트레이 및 그 의 내용물 을 주위 온도 로 냉각 하 고 , 생성 된 건조 된 EPDM 의 중량 을 재 었 다 . 수율 / 효율 을 계산 하 고 폴리 ( 에틸렌 - 코 - 1 - 옥 텐 ) 공중 합체 의 앞서 언급 된 특성 화 와 유사 한 방식 으로 EPDM 을 특성 화 하 였 다 .